(57)【要約】【課題】抗菌性、抗ウィルス性等の効果に優れるとともに、透明性等、基材であるフィルムの特性をそのまま維持することが可能な抗ウィルス性フィルムを提供する。【解決手段】基材となるフィルム上に、Ｃｕ及びＰｄのうち、少なくとも１種の金属からなる金属粒子が島状に散在していることを特徴とする抗ウィルス性フィルム。【選択図】  図１
2018134753.tif 000002
【特許請求の範囲】
【請求項１】
基材となるフィルム上に、Ｃｕ及びＰｄのうち、少なくとも１種の金属からなる金属粒子が島状に散在していることを特徴とする抗ウィルス性フィルム。
【請求項２】
前記金属粒子の前記フィルムの表面からの高さは、１０μｍ以内であり、前記金属粒子の前記フィルムの表面に平行な方向の最大幅は、０．０１〜５０μｍである請求項１に記載の抗ウィルス性フィルム。
【請求項３】
前記金属粒子は、前記フィルムの表面に直接接触している請求項１又は２に記載の抗ウィルス性フィルム。
【請求項４】
前記金属粒子は、Ｃｕ及びＰｄからなる請求項１〜３のいずれか１に記載の抗ウィルス性フィルム。
【請求項５】
前記金属粒子は、Ｐｄ粒子とそれを被覆するように付着しているＣｕとからなる請求項４に記載の抗ウィルス性フィルム。
【請求項６】
全光線透過率が６０％以上である請求項１〜５のいずれか１に記載の抗ウィルス性フィルム。
【請求項７】
全光線透過率が８０％以上である請求項６に記載の抗ウィルス性フィルム。
【請求項８】
請求項１〜７に記載の抗ウィルス性フィルムの製造方法であって、
基材となるフィルム表面に、Ｃｕ及びＰｄのうち、少なくとも１種の金属若しくは前記金属の化合物又は前記金属若しくは前記金属の化合物を含有する分散媒を散布する散布工程を含むことを特徴とする抗ウィルス性フィルムの製造方法。
【請求項９】
請求項１〜７に記載の抗ウィルス性フィルムの製造方法であって、
基材となるフィルム表面に、Ｃｕ及びＰｄのうち、少なくとも１種の金属若しくは前記金属の化合物又は前記金属若しくは前記金属の化合物を含有する分散媒を転写する転写工程を含むことを特徴とする抗ウィルス性フィルムの製造方法。
【請求項１０】
さらにめっき工程を含む請求項８又は９に記載の抗ウィルス性フィルムの製造方法。
【発明の詳細な説明】
【技術分野】
【０００１】
本発明は、抗ウィルス性フィルム及び該抗ウィルス性フィルムの製造方法に関する。
【背景技術】
【０００２】
近年、病原体である種々の微生物を媒介とした感染症が短時間で急激に広がる、いわゆる「パンデミック」が問題になっており、ＳＡＲＳ（重症急性呼吸器症候群）や、ノロウィルス、鳥インフルエンザ等のウィルス感染による死者も報告されている。
【０００３】
そこで、様々なウィルスに対して抗ウィルス効果を発揮する抗ウィルス剤の開発が活発に行われており、実際に様々な部材に抗ウィルス効果のあるＰｄ等の金属や有機化合物からなる抗ウィルス剤を含む樹脂等を塗布したり、抗ウィルス剤が担持された材料を含む部材を製造することが行われている。
【０００４】
特許文献１には、有効成分としてＰｄ及び／又はその酸化物を含有する抗ウィルス剤が開示されており、具体的には、Ｐｄ粒子を、基体である他の金属や、金属酸化物、無機化合物の表面に付着させたり、各種のポリマーに充填したり、ポリマーの表面や、ポリマーを紡糸した繊維表面に付着させて用いることが開示されている。
【先行技術文献】
【特許文献】
【０００５】
【特許文献１】特開２０１２−２０９６９号公報
【発明の概要】
【発明が解決しようとする課題】
【０００６】
しかしながら、特許文献１に記載された抗ウィルス剤が用いられた抗ウィルス部材を、フィルムに適用しようとすると、以下のような問題があった。
すなわち、上記抗ウィルス剤のＰｄをポリマー等の樹脂に混入してフィルムの表面に塗布すると、Ｐｄの樹脂表面に露出している割合が少ないため、ウィルスと接触する機会が少なくなり、抗ウィルス効果を充分に発揮することができなかった。また、樹脂表面のエッチング処理等を行うことにより、親水化し、Ｐｄを担持する方法も記載されているが、フィルムを使用した場合には、フィルム表面の粗化や金属膜の形成により、透明性を維持することが難しかった。
【０００７】
また、Ｐｄを金属酸化物、無機化合物の表面に付着させたものや、ポリマーを紡糸した繊維表面にパラジウムを付着させたものを用いる場合には、フィルム化することが難しかった。また、フィルムにこれらの部材を接着することも難しく、フィルムにこれらの部材を接着させても、剥離しやすかった。さらに、フィルムの可視光透過性が大きく減少するため、透明性が要求されるタッチパネル用の保護フィルム、ディスプレイ用のフィルム、窓ガラス等に使用することが難しいという問題があった。
【０００８】
本発明は、このような問題に鑑みてなされたものであり、抗菌性、抗ウィルス性等の効果に優れるとともに、透明性等、基材であるフィルムの特性をそのまま維持することが可能な抗ウィルス性フィルム及びその製造方法を提供することを目的とする。
【課題を解決するための手段】
【０００９】
本発明の抗ウィルス性フィルムは、基材となるフィルム上に、Ｃｕ及びＰｄのうち、少なくとも１種の金属からなる金属粒子が島状に散在していることを特徴とする。
【００１０】
本発明の抗ウィルス性フィルムでは、基材となるフィルム上に、Ｃｕ及びＰｄのうち、少なくとも１種の金属からなる金属粒子が島状に散在しており、セラミック粒子や他の樹脂成分等の余分な成分をフィルム上に含有しない。また、抗菌性、抗ウィルス性等の効果に優れる金属粒子がフィルム表面に固定され、大気中に露出しているので、細菌、ウィルスと接触しやすい。このため、本発明の抗ウィルス性フィルムは、抗菌性、抗ウィルス性を効率よく発揮することができる。さらに、上記金属粒子が島状に散在しているため、フィルム表面に、金属粒子が存在せずフィルム表面が露出している部分が存在し、可視光線の透過率が低下するなど不都合を防止することができる。
【００１１】
本明細書において、上記金属粒子とは、金属からなるひとかたまりの物体をいい、その形状は問わない。また、本明細書において、島状とは、フィルム上の金属粒子が他の金属粒子と接触しない孤立した状態で存在していることをいう。島状に散在している金属粒子の形状は特に限定されず、その輪郭を平面視した際、円形、楕円形等の曲線から構成される形状であってもよく、多角形等の形状であってもよく、円形、楕円形等が細い部分を介して繋がり合ったような形状であってもよい。
なお、「本明細書において」と記載している場合には、本発明の抗ウィルス性フィルム、第一の本発明の抗ウィルス性フィルムの製造方法、及び、第二の本発明の抗ウィルス性フィルムの製造方法に共通した事項をいうものとする。
【００１２】
本発明の抗ウィルス性フィルムでは、上記金属粒子の上記フィルムの表面からの高さは、１０μｍ以内であり、上記金属粒子の上記フィルムの表面に平行な方向の最大幅は、０．０１〜５０μｍであることが望ましい。
【００１３】
本発明の抗ウィルス性フィルムにおいて、金属粒子のフィルムの表面からの高さが１０μｍ以内であり、金属粒子の厚さが非常に薄いので、金属粒子が島状に散在し易く、抗菌性、抗ウィルス性等の効果が発生し易い。また、上記金属粒子の上記フィルムの表面に平行な方向の最大幅を０．０１〜５０μｍとすることにより、全光線透過率の低下を抑制することができる。
【００１４】
本発明の抗ウィルス性フィルムでは、上記金属粒子は、上記フィルムの表面に直接接触していることが望ましい。
本発明の抗ウィルス性フィルムにおいて、上記金属粒子が上記フィルムの表面に直接接触しており、金属粒子を担持する物質が存在しないと、フィルム上に形成された金属粒子が直接大気中に露出することとなり、抗菌性、抗ウィルス性等の効果が発生し易く、かつ、可視光線の透過率の低下を抑制することができる。また、金属粒子がフィルム表面に接触しているので、フィルムと金属粒子との密着性が高くなる。
【００１５】
本発明の抗ウィルス性フィルムでは、上記金属粒子は、Ｃｕ及びＰｄからなることが望ましい。
本発明の抗ウィルス性フィルムにおいて、上記金属粒子がＣｕ及びＰｄからなると、２種類の金属が互いに接触した状態の金属粒子が形成されるので、金属の電子状態が金属単独の粒子である場合と異なることとなり、抗菌性、抗ウィルス性等の効果が増大する。
【００１６】
本発明の抗ウィルス性フィルムでは、上記金属粒子は、Ｐｄ粒子とそれを被覆するように付着しているＣｕとからなることが望ましい。
【００１７】
本発明の抗ウィルス性フィルムにおいて、上記金属粒子が、Ｐｄ粒子とそれを被覆するように付着しているＣｕとからなると、周囲の大気と接触する金属の大部分は、Ｃｕであるが、Ｃｕが電気陰性度の高いＰｄと接触しているので、Ｃｕは正電荷を帯び易くなり、抗菌性、抗ウィルス性等の効果が増大する。
【００１８】
本発明の抗ウィルス性フィルムでは、全光線透過率が６０％以上であることが望ましく、全光線透過率が８０％以上であることがより望ましい。
全光線透過率Ｔｔとは、透明プラスチックの可視光線及び紫外線における光線透過度のことであり、可視光線と紫外線についての試験がある。ヘーズ値が小さい場合、試験は積分球式光線透過率測定装置を用い、可視光線及び紫外線について入射光量Ｔ１と試験片を通った全光量Ｔ２との比を百分率で示す。
Ｔｔ（％）＝（Ｔ２/Ｔ１）×１００
【００１９】
なお、本発明において、全光線透過率は、ＪＩＳ Ｋ ７３７５ ：２００８ プラスチック  全光線透過率及び全光線反射率の求め方に準じて測定し、得られた測定結果を全光線透過率とする。
【００２０】
本発明の抗ウィルス性フィルムにおいて、全光線透過率が６０％以上であると、光線を透過するので、光の透過性を利用した用途に用いることができる。また、全光線透過率が８０％以上であると、透明性に優れているので、保護フィルムやディスプレイ用のフィルム等、種々の用途に使用することができる。
【００２１】
第一の本発明の抗ウィルス性フィルムの製造方法は、上記した抗ウィルス性フィルムの製造方法であって、基材となるフィルム表面に、Ｃｕ及びＰｄのうち、少なくとも１種の金属若しくは上記金属の化合物又は上記金属若しくは上記金属の化合物を含有する分散媒を散布する散布工程を含むことを特徴とする。
【００２２】
第一の本発明の抗ウィルス性フィルムの製造方法においては、フィルム表面に上記金属若しくは上記金属の化合物又は上記金属若しくは上記金属の化合物を含有する分散媒を散布することにより、上記金属粒子が上記フィルム表面に直接密着したフィルムを製造することができ、フィルム上に形成された金属粒子は、直接大気中に露出することとなり、抗菌性、抗ウィルス性等の効果が発生し易い。また、散布法を採用することにより、フィルム上に島状に散在した金属粒子を形成し易く、透明性に優れ、かつ、抗菌性、抗ウィルス性を有する抗ウィルス性フィルムを製造することができる。
なお、上記金属若しくは上記金属の化合物を含有する分散媒とは、Ｃｕ及びＰｄのうち、少なくとも１種の金属若しくは上記金属の化合物を含有する分散媒を意味する。
【００２３】
第二の本発明の抗ウィルス性フィルムの製造方法は、上記した抗ウィルス性フィルムの製造方法であって、基材となるフィルム表面に、Ｃｕ及びＰｄのうち、少なくとも１種の金属若しくは上記金属の化合物又は上記金属若しくは上記金属の化合物を含有する分散媒を転写する転写工程を含むことを特徴とする。
【００２４】
第二の本発明の抗ウィルス性フィルムの製造方法においては、フィルム表面に上記金属若しくは上記金属の化合物又は上記金属若しくは上記金属の化合物を含有する分散媒を転写することにより、上記金属粒子が上記フィルム表面に直接密着したフィルムを製造することができ、フィルム上に形成された金属粒子は、直接大気中に露出することとなり、抗菌性、抗ウィルス性等の効果が発生し易い。また、転写法を採用することにより、フィルム上に島状に散在した金属粒子を形成し易く、透明性に優れ、かつ、抗菌性、抗ウィルス性を有する抗ウィルス性フィルムを製造することができる。
【００２５】
上記本発明の抗ウィルス性フィルムの製造方法では、さらにめっき工程を含むことが望ましい。
【００２６】
上記本発明の抗ウィルス性フィルムの製造方法において、めっき工程を行うことにより、Ｐｄ粒子を被覆するようにＣｕをＰｄ粒子表面に付着させることができ、より抗菌性、抗ウィルス性に優れた抗ウィルス性フィルムを製造することができる。
【図面の簡単な説明】
【００２７】
【図１】図１（ａ）は、本発明の抗ウィルス性フィルムの一実施形態を模式的に示す断面図であり、図１（ｂ）は、図１（ａ）に示した抗ウィルス性フィルムの平面図である。
【００２８】
（発明の詳細な説明）
以下、本発明の抗ウィルス性フィルムについて詳細に説明する。
図１（ａ）は、本発明の抗ウィルス性フィルムの一実施形態を模式的に示す断面図であり、図１（ｂ）は、図１（ａ）に示した抗ウィルス性フィルムの平面図である。
【００２９】
図１に示すように、本発明の抗ウィルス性フィルム１０は、基材となるフィルム１１上に、Ｃｕ及びＰｄのうち、少なくとも１種の金属からなる金属粒子１２が島状に散在していることが特徴である。
【００３０】
本発明の抗ウィルス性フィルムの基材となるフィルムの材料は、特に限定されるものではないが、ポリエステル樹脂、アクリル系樹脂、ポリカーボネート樹脂、シクロオレフィンポリマー、シリコーン系樹脂、ポリアミド樹脂又はポリフェニレンエーテル樹脂が好ましい。
【００３１】
上記した樹脂は、透明であり、機械的特性や電気的特性にも優れているので、タッチパネル用の保護フィルムやディスプレイ用のフィルム等として好適に使用することができる。
【００３２】
上記ポリエステル樹脂としては、例えば、ポリエチレンテレフタレート（ＰＥＴ）、ポリブチレンテレフタレート（ＰＢＴ）等が挙げられる。上記アクリル系樹脂としては、メチルメタクリレート、エチルメタクリレート、プロピルメタクリレートおよびブチルメタクリレートから選ばれる少なくとも一種を主成分として含むものが挙げられる。シクロオレフィンポリマーとしては、ジシクロペンタジエン、シクロヘキサジエン、ノルボルネン、テトラシクロドデセン等の環状オレフィンを開環メタセシス重合や付加重合し、適宜水素化したものが挙げられる。また、シクロオレフィンコポリマーとしては、ジシクロペンタジエン、シクロヘキサジエン、ノルボルネン、テトラシクロドデセン等の環状オレフィンにエチレン、プロピレン、ブテン等のオレフィンを付加共重合したものが挙げられる。
【００３３】
シリコーン系樹脂としては、４官能型のテトラアルコキシシランを主成分に、トリアルコキシシラン等を組み合わせたものが挙げられ、最終的には、樹脂中にＳｉＯの３次元的な構造が形成される。また、シリコーン系樹脂は、触媒を用いることにより、又は、加熱により硬化させることができる。ポリアミド樹脂としては、ナイロン６、ナイロン６６、メタキシレンジアミンとアジピン酸との重縮合反応から得られる主鎖中に芳香族環を有する脂肪族ポリアミド等が挙げられる。ポリフェニレンエーテル樹脂としては、ポリ（２，６−ジメチル−１，４−フェニレンエーテル）、ポリ（２−メチル−６−エチル−１，４−フェニレンエーテル）、ポリ（２−メチル−６−フェニル−１，４−フェニレンエーテル）、ポリ（２，６−ジクロロ−１，４−フェニレンエーテル）等が挙げられ、さらに、２，６−ジメチルフェノールと他のフェノール類（例えば、２，３，６−トリメチルフェノールや２−メチル−６−ブチルフェノール）との共重合体のようなポリフェニレンエーテル共重合体も挙げられる。
【００３４】
上記した樹脂からなるフィルムの厚さは、特に限定されるものではないが、０．００１〜１ｍｍであることが望ましい。
上記したフィルム自体の全光線透過率は、６０％以上であることが望ましい。フィルム自体とは、金属粒子を付着させる前のフィルムのことである。
【００３５】
本発明の抗ウィルス性フィルムでは、上記フィルム上に、Ｃｕ及びＰｄのうち、少なくとも１種の金属からなる金属粒子が島状に散在している。
金属粒子を構成する金属は、Ｃｕ、Ｐｄ、又は、Ｃｕ及びＰｄからなり、金属粒子がＣｕ及びＰｄからなる場合には、Ｐｄ粒子とそれを被覆するように付着しているＣｕとから構成されていてもよいし、上記と逆であってもよく、さらには、ＣｕとＰｄの合金であってもよい。
【００３６】
本発明の抗ウィルス性フィルムでは、上記金属粒子は、Ｐｄ粒子とそれを被覆するように付着しているＣｕとからなることが望ましい。
【００３７】
本発明の抗ウィルス性フィルムにおいて、上記金属粒子が、Ｐｄ粒子とそれを被覆するように付着しているＣｕとからなると、周囲の大気と接触する金属の大部分は、Ｃｕであるが、Ｃｕが電気陰性度の高いＰｄと接触しているので、Ｃｕは正電荷を帯び易くなり、抗菌性、抗ウィルス性等の効果が増大する。
【００３８】
本発明の抗ウィルス性フィルムにおいて、上記金属粒子の上記フィルムの表面からの高さは、１０μｍ以内であり、上記金属粒子の上記フィルムの表面に平行な方向の最大幅は、０．０１〜５０μｍであることが望ましい。
【００３９】
本発明の抗ウィルス性フィルムにおいて、金属粒子のフィルムの表面からの高さが１０μｍ以内であり、金属粒子の厚さが薄いので、金属の連続層を形成しにくく、金属粒子が島状に散在し易くなり、抗菌性、抗ウィルス性等の効果が発生し易い。また、上記金属粒子の上記フィルムの表面に平行な方向の最大幅を０．０１〜５０μｍとすることにより、金属により被覆されていない部分が多くなり、全光線透過率の低下を抑制することができる。
【００４０】
上記金属粒子のフィルムの表面からの高さが１０μｍを超えると、金属粒子の大きさが大きくなるため、金属粒子を島状に散在させることが難しくなり、全光線透過率が低下してしまう。また、上記金属粒子の上記フィルムの表面に平行な方向の最大幅を０．０１μｍ未満とすることは技術的に難しい。一方、上記金属粒子の上記フィルムの表面に平行な方向の最大幅が５０μｍを超えると、金属粒子を島状に散在させることが難しくなり、全光線透過率が低下してしまう。
【００４１】
本発明の抗ウィルス性フィルムにおいて、上記金属粒子は、上記フィルムの表面に直接接触していることが望ましい。
本発明の抗ウィルス性フィルムにおいて、上記金属粒子が上記フィルムの表面に直接接触しており、金属粒子を担持する物質が存在しないと、フィルム上に形成された金属粒子が直接大気中に露出することとなるので、抗菌性、抗ウィルス性等の効果が発生し易く、かつ、可視光線の透過率の低下を抑制することができる。また、金属粒子とフィルムとの間に他の物質が介在していないので、金属粒子とフィルムとの密着性が高くなる。
【００４２】
本発明の抗ウィルス性フィルムでは、全光線透過率が６０％以上であることが望ましく、全光線透過率が８０％以上であることがより望ましい。
【００４３】
本発明の抗ウィルス性フィルムにおいて、全光線透過率が６０％以上であると、可視光等の光線を透過するので、光の透過性を利用した用途に用いることができる。また、全光線透過率が８０％以上であると、透明性に優れているので、保護フィルムやディスプレイ用のフィルム等、種々の用途に使用することができる。
【００４４】
また、本発明の抗ウィルス性フィルムは、パーソナルコンピュータのディスプレイ以外の部分に貼り付けたり、スマートフォンのディスプレイ以外の部分に貼り付けることによって、人を介して細菌、ウィルス等が伝染するのを防止することができる。また、トイレの扉、仕切り板及び壁面等に貼り付けることによっても、トイレ内の菌の繁殖やウィルスの繁殖を防止することができ、トイレ内の菌やウィルスを失活させることができる。さらに、住居内の壁、ガラス、パネル、電化製品、家具等に貼り付けることにより、室内に存在するウィルスや細菌を失活させることができ、ウィルス等による伝染を抑制することができる。
【００４５】
次に、第一の本発明の抗ウィルス性フィルムの製造方法について説明する。
第一の本発明の抗ウィルス性フィルムの製造方法は、上記した抗ウィルス性フィルムの製造方法であって、基材となるフィルム表面に、Ｃｕ及びＰｄのうち、少なくとも１種の金属若しくは上記金属の化合物又は上記金属若しくは上記金属の化合物を含有する分散媒を散布する散布工程を含むことを特徴とする。
【００４６】
（１）散布工程
第一の本発明の抗ウィルス性フィルムの製造方法においては、まず、散布工程として、基材となるフィルム表面に、Ｃｕ及びＰｄのうち、少なくとも１種の金属若しくは上記金属の化合物又は上記金属若しくは上記金属の化合物を含有する分散媒を散布する。
【００４７】
本明細書において、散布とは、上記金属若しくは上記金属の化合物又は上記金属若しくは上記金属の化合物を含有する分散媒を、分割された状態でフィルム表面に付着させることをいう。
上記散布方法としては、例えば、インクジェット法、スプレー法、二流体スプレー法、静電スプレー法、エアロゾル法等が挙げられる。
第一の本発明において、インクジェット法とは、液状の微細なインク粒子を飛ばしてフィルム表面の全体に点状に分散媒を付着させることをいう。
【００４８】
第一の本発明において、スプレー法とは、高圧の空気などのガスや機械的な運動(指やピエゾ素子など)用いて金属又は金属の化合物を含む分散媒を霧の状態で噴霧し、フィルム表面に上記分散媒の液滴を付着させることをいう。
第一の本発明において、二流体スプレー法とは、スプレー法の一種であり、高圧の空気などのガスと金属又は金属の化合物を含む分散媒とを混合した後、ノズルから霧の状態で噴霧し、フィルム表面に上記分散媒の液滴を付着させることをいう。
第一の本発明において、静電スプレー法とは、帯電した金属又は金属の化合物を含む分散媒を利用する散布方法であり、上記したスプレー法により上記分散媒を霧の状態で噴霧するが、上記分散媒を霧状にするための方式には、上記分散媒を噴霧器で噴霧するガン型と、帯電した上記分散媒の反発を利用した静電霧化方式があり、さらに、ガン型には帯電した上記分散媒を噴霧する方式と、噴霧した霧状の分散媒に外部電極からコロナ放電で電荷を付与する方式とがある。霧状の液滴は、帯電しているため、フィルム表面に付着し易く、良好に上記分散媒を、細かく分割された状態でフィルム表面に付着させることができる。
第一の本発明において、エアロゾル法とは、金属の化合物を含む分散媒を物理的及び化学的に生成した霧状のものを対象物に吹き付ける手法である。
【００４９】
分散媒中に含有されているのが、金属粒子の場合には、金属粒子は、なるべく細かいことが望ましく、平均粒子径は、１ｎｍ〜１０μｍの範囲内である事が好ましく、できればナノサイズが望ましい。
金属粒子と分散媒との合計重量に対する金属粒子の体積比率は、５０体積％以下が望ましい。
【００５０】
分散媒の種類は特に限定されるものではないが、安定性を考慮した場合には水酸基数が３以上のアルコール類を使用する事が好ましく、粘性を下げる事を考慮して、例えば、メチルアルコール、エチルアルコール、ｎ−プロピルアルコール、イソプロピルアルコール、ｎ−ブチルアルコール、イソブチルアルコール、ｓｅｃ−ブチルアルコール等のアルコール類と水との混合液が挙げられる。これらのアルコールのなかでは、粘度が高くなりにくいメチルアルコール、エチルアルコールが好ましい。
【００５１】
分散媒は金属の化合物を含有するものであってもよい。パラジウム金属の化合物としては、例えば、ジアンミンジクロロパラジウム(ＩＩ)、テトラアンミンパラジウム(ＩＩ)塩化物等が挙げられ、Ｃｕの化合物としては、例えば、アセチルアセトン、５−メチル−２，４−ヘキサンジオン等のβジケトンとＣｕとの錯体、銅（Ｉ）（１−ブタンチオレート）、銅（Ｉ）（へキサフルオロペンタンジオネートシクロオクタジエン）、酢酸銅（Ｉ）、銅（ＩＩ）（メトキシド）等が挙げられる。上記した分散媒には、上記Ｃｕの化合物やパラジウムの化合物のほかに、還元作用を有するホルムアルデヒド、アセトアルデヒド、ギ酸、シュー酸等が含まれていてもよい。
【００５２】
上記散布工程により、金属又は上記金属の化合物を含有する分散媒がフィルム表面に散在した状態となる。
【００５３】
（２）加熱工程
第一の本発明の抗ウィルス性フィルムの製造方法では、加熱工程として、散布されたフィルム表面の上記金属又は上記金属の化合物を含有する分散媒を加熱してもよい。
この加熱工程により上記分散媒を除去するとともに上記フィルム表面に金属粒子を密着させることができる。
すなわち、本工程では、フィルムを加熱し、分散媒及び必要により添加された添加剤を蒸発又は分解させることにより除去し、上記フィルム表面に金属粒子を密着させる。
【００５４】
この際の加熱温度は、２００℃以下が望ましく、加熱時間は、２４時間以下が望ましい。
加熱方法は特に限定されるものではないが、例えば、フィルムをホットプレート、ヒータ等の上に載置し、フィルムを介して金属又は金属の化合物を含有する分散媒を加熱する方法、マイクロ波を用いて加熱する方法、熱風による加熱方法、減圧や真空状態でホットプレート、ヒータ等を用いて加熱する方法等が挙げられる。
【００５５】
上記加熱方法を用いることにより、分散媒等が除去され、フィルム表面に金属粒子が直接密着し、上記金属粒子が上記フィルム表面に直接密着したフィルムを製造することができる。フィルム上に形成された金属粒子は、直接大気中に露出することとなり、抗菌性、抗ウィルス性等の効果が発生し易い。また、散布法を採用することにより、多数の小さな液滴がフィルム表面に落下してフィルム表面に付着し、加熱により金属粒子となるので、フィルム上に島状に散在した金属粒子を形成し易く、透明性に優れ、かつ、抗菌性、抗ウィルス性を有する抗ウィルス性フィルムを製造することができる。
【００５６】
第一の本発明では、上記工程の後、めっき工程を行ってもよい。めっき工程を行う場合、無電解めっき工程が好ましい。
無電解めっき工程を行う場合には、上記散布工程において、Ｐｄを含有する分散媒を上記フィルムからなる基材の表面に散布し、上記加熱工程において、上記分散媒を除去するとともに上記フィルム表面にＰｄ粒子を密着させた後、上記無電解めっき工程で、Ｐｄ粒子を有するフィルムをＣｕ無電解めっき浴に浸漬し、Ｐｄ粒子を被覆するようにＣｕをＰｄ粒子表面に付着させる。
【００５７】
無電解めっき浴としては、従来から用いられているものを使用することができ、例えば、
硫酸銅、ホルムアルデヒド、水酸化ナトリウム、ＥＤＴＡ（エチレンジアミン四酢酸のナトリウム塩）、クエン酸、酒石酸等のキレート剤、界面活性剤等を含む無電解めっき浴が挙げられる。
無電解めっきの条件としては、めっき浴の温度は３０〜７０℃、浸漬時間は１０〜３０分間が挙げられる。
上記無電解めっき処理によりＰｄ金属粒子を被覆するように、厚さ０．２〜３．０μｍのＣｕ無電解めっき膜を形成することができる。
【００５８】
第一の本発明の抗ウィルス性フィルムの製造方法では、フィルム表面に上記金属若しくは上記金属の化合物又は上記金属若しくは上記金属の化合物を含有する分散媒を散布することにより、上記金属粒子が上記フィルム表面に直接密着したフィルムを製造することができ、フィルム上に形成された金属粒子は、直接大気中に露出することとなり、抗菌性、抗ウィルス性等の効果が発生し易い。また、散布法を採用することにより、フィルム上に島状に散在した金属粒子を形成し易く、透明性に優れ、かつ、抗菌性、抗ウィルス性を有する抗ウィルス性フィルムを製造することができる。
【００５９】
次に、第二の本発明の抗ウィルス性フィルムの製造方法について説明する。
第二の本発明の抗ウィルス性フィルムの製造方法は、上記した抗ウィルス性フィルムの製造方法であって、基材となるフィルム表面に、Ｃｕ及びＰｄのうち、少なくとも１種の金属若しくは上記金属の化合物又は上記金属若しくは上記金属の化合物を含有する分散媒を転写する転写工程を含むことを特徴とする。
【００６０】
（１）転写工程
第二の本発明の抗ウィルス性フィルムの製造方法においては、まず、転写工程として、少なくとも１種の金属若しくは上記金属の化合物又は上記金属若しくは上記金属の化合物を含有する分散媒を転写する。
【００６１】
本明細書において、転写とは、インクジェット法等により、上記金属若しくは上記金属の化合物又は上記金属若しくは上記金属の化合物を含む分散媒が点状に印刷された紙等をフィルム表面に押し付け、点状の上記金属若しくは上記金属の化合物又は上記金属若しくは上記金属の化合物を含む分散媒を、そのパターンのままフィルム表面に移すことをいう。
【００６２】
第二の本発明の抗ウィルス性フィルムの製造方法において、上記金属又は金属の化合物を含む分散媒の内容は、第一の本発明の抗ウィルス性フィルムの製造方法と同様であるので、ここでは、その説明を省略する。
【００６３】
第一の本発明の抗ウィルス性フィルムの製造方法と同様に、第二の本発明の抗ウィルス性フィルムの製造方法では、加熱工程を行ってもよく、その後、めっき工程を行ってもよい。
上記加熱工程及び上記めっき工程の内容は、第一の本発明の抗ウィルス性フィルムの製造方法と同様であるので、ここでは、その説明を省略する。
【００６４】
第二の本発明の抗ウィルス性フィルムの製造方法においては、フィルム表面に上記金属若しくは上記金属の化合物又は上記金属若しくは上記金属の化合物を含有する分散媒を転写することにより、上記金属粒子が上記フィルム表面に直接密着したフィルムを製造することができ、フィルム上に形成された金属粒子は、直接大気中に露出することとなり、抗菌性、抗ウィルス性等の効果が発生し易い。また、転写法を採用することにより、フィルム上に島状に散在した金属粒子を形成し易く、透明性に優れ、かつ、抗菌性、抗ウィルス性を有する抗ウィルス性フィルムを製造することができる。
【実施例】
【００６５】
（実施例１）
（散布工程）
厚さ０．１ｍｍの光学用ＰＥＴフィルムを準備した。この光学用ＰＥＴフィルムの金属粒子付着前のヘーズ値は１．１％であり、全光線透過率は、９１％であった。
次に、平均粒子径１００ｎｍ以下のＰｄを含有するＰｄインクを準備した。
【００６６】
上記Ｐｄインクを用い、二流体スプレー法により散布を行った。この際、ノズル径が４００μｍのスプレー装置を用い、液圧力７００ｋＰａ、液流量０．５ｍｌ／ｓｅｃ、フィルム表面とノズル先端との距離１１０ｍｍの条件に設定し、四角形のフィルムの１辺に平行に移動するようにノズルを操作しながら、一端部から他端部に向かって移動速度１００ｍｍ／ｓｅｃでスプレー塗布を行った。ノズルが他端部に到達した後は、垂直方向に移動させて往復する様に散布した。その際のピッチは５ｍｍであった。
【００６７】
（加熱工程）
この後、Ｐｄインクが散布された光学用ＰＥＴフィルムは、ホットプレート上に載置され、１２０℃で１０分間加熱することにより、分散媒を蒸発、揮散させ、金属粒子をフィルム表面に密着させ、光学用ＰＥＴフィルム上に金属粒子が密着した抗ウィルス性フィルムを得た。使用したインクの種類、スプレーの移動速度を表１に示している。
【００６８】
（実施例２）
移動速度を表１に示すように、５００ｍｍ／ｓｅｃに変更したほかは、実施例１と同様にして、抗ウィルス性フィルムを得た。使用したインクの種類、スプレーの移動速度を表１に示している。
【００６９】
（実施例３〜６）
分散媒中に含有される金属を、平均粒子径が１００ｎｍのＣｕ金属粒子に変え、スプレーの移動速度を表１に示した速度に設定したほかは、実施例１と同様にして、抗ウィルス性フィルムを得た。使用したインクの種類、スプレーの移動速度を表１に示している。
【００７０】
（実施例７〜１１）
分散媒と金属とを、実施例１と同様とし、スプレーの移動速度を表１に示した速度に設定したほかは、実施例１と同様にして、Ｐｄ金属粒子が島状に散在しているフィルムを得た。
この後、このフィルムを６５℃の無電解めっき浴に２〜５分間（表１参照）浸漬し、Ｐｄ金属粒子とそれを被覆するように付着しているＣｕとからなる抗ウィルス性フィルムを得た。無電解めっき浴は、下記の組成を有するものであった。形成された無電解めっき膜の厚さは、０．６μｍ以下であった。
【００７１】
〔無電解めっき浴〕
ＥＤＴＡ             ０．０８  ｍｏｌ／ｌ
硫酸銅                ０．０３  ｍｏｌ／ｌ
ＨＣＨＯ              ０．０５  ｍｏｌ／ｌ
ＮａＯＨ              ０．０５  ｍｏｌ／ｌ
α、α′−ビピリジル      ８０  ｍｇ／ｌ
ＰＥＧ                ０．１０  ｇ／ｌ
（ポリエチレングリコール）
【００７２】
（全光線透過率の測定）
実施例１〜１１で得られた抗ウィルス性フィルムの全光線透過率を、ＪＩＳ Ｋ ７３７５ ：２００８ プラスチック  全光線透過率及び全光線反射率の求め方に準じた方法により測定した。測定結果を表１に示す。
【００７３】
（抗ウィルス性評価）
実施例１〜１１で得られた抗ウィルス性フィルムの抗ウィルス性を評価するために、ＪＩＳ  Ｒ１７５６  可視光応答形光触媒材料の抗ウィルス性試験方法に準じてウィルス不活性度を測定した。すなわち、得られた抗ウィルス性フィルムを１辺５０±２ｍｍ角にカットし、バクテリオファージ液を試料に滴下してフィルムで被覆し、２４時間後の大腸菌に対して不活化されたウィルス濃度を測定した。また、表１に示した「明所」の条件では、白色光を光源とし、２４時間照射し、一方、「暗所」の条件では、可視光線及び紫外線が遮断された条件で行った。測定結果は、大腸菌に対して不活化されたウィルス濃度を、ウィルス不活性度として表示する。ここで、ウィルス濃度の指標として、大腸菌に対して不活化されたウィルスの濃度（ウィルス不活度）を使用し、このウィルス不活度に基づいてウィルス不活性度を算出した。
【００７４】
ウィルス不活度とは、バクテリオファージを用いた抗ウィルス性試験で、ファージウィルスＱβ濃度：８３０万個／ミリリットルを用いて、大腸菌に感染することができるウィルスの濃度を測定することにより、大腸菌に対して不活化されたウィルスの濃度を算出した結果である。すなわち、ウィルス不活度は、ファージウィルスＱβ濃度に対して、大腸菌に感染することができない濃度の度合いであり、（ファージウィルスＱβ濃度−大腸菌に感染することができるウィルスの濃度）／（ファージウィルスＱβ濃度）×１００で算出することができる。
このウィルス不活度からウィルス不活性度を計算する。
ウィルス不活性度とは、元のウィルスの量を１とし、ウィルス失活処理後に失活したウィルスの相対量をＸとした場合に、常用対数ｌｏｇ（１−Ｘ）で示される数値（負の値で示される）であり、絶対値が大きい程ウィルスを不活性化する能力が高い。例えば、元のウィルスの９９．９％が失活した場合、ウィルス不活性度は、ｌｏｇ（１−０．９９９）＝−３．００で表記される。なお、ウィルス失活処理前の全ウィルス量に対するウィルス失活処理後に失活したウィルス量の割合を％で表したもの（上記の場合、９９．９％）をウィルス不活度という。上記のようにして、ウィルス不活度からウィルス不活性度を求めた。その結果を表１に示す。
【００７５】
【表１】
2018134753.tif 000003
【００７６】
上記した実施例によれば、実用上問題の無い範囲内で  フィルムの全光線透過率を維持しつつ、所望のウィルス不活性度を得ることが確認できた。
【符号の説明】
【００７７】
１０  抗ウィルス性フィルム
１１  フィルム
１２  金属粒子
【図１】
2018134753.tif 000004